СОЛНЕЧНЫЙ ЭЛЕМЕНТ С ПРОСВЕТЛЯЮЩИМ ПОКРЫТИЕМ С ГРАДИЕНТНЫМ СЛОЕМ, ВКЛЮЧАЮЩИМ СМЕСЬ ОКСИДА ТИТАНА И ОКСИДА КРЕМНИЯ

1. Солнечный элемент, включающий в себя
фотоэлектрический слой и по меньшей мере одну стеклянную подложку на той стороне фотоэлектрического слоя, на которую попадает свет;
просветляющее покрытие, предусмотренное на стеклянной подложке, причем просветляющее покрытие расположено на той стороне стеклянной подложки, на которую падает свет;
в котором просветляющее покрытие включает в себя градиентный слой, предусмотренный непосредственно на стеклянной подложке и контактирующий с ней, при этом градиентный слой содержит смесь оксида кремния и оксида титана, причем больше оксида титана предусмотрено в дальней части градиентного слоя, более удаленной от стеклянной подложки, чем в ближней части градиентного слоя, более близкой к стеклянной подложке; и
в котором просветляющее покрытие также содержит слой, содержащий оксид кремния, расположенный поверх градиентного слоя.
2. Солнечный элемент по п.1, в котором ближняя часть градиентного слоя имеет меньшее значение показателя преломления, чем у дальней части градиентного слоя.
3. Солнечный элемент по п.1, в котором ближняя часть градиентного слоя выполнена преимущественно из оксида кремния.
4. Солнечный элемент по п.1, в котором ближняя часть градиентного слоя имеет значение показателя преломления от примерно 1,46 до 1,9.
2
2
5. Солнечный элемент по п.1, в котором ближняя часть градиентного слоя имеет значение показателя преломления от примерно 1,46 до 1,7, при этом оксид титана представляет собой TiO, а оксид кремния - SiO.
6. Солнечный элемент по п.1, в котором дальняя часть градиентного слоя имеет значение показателя преломления от примерно 2,0 до 2,55.
7. Солнечный элемент по п.1, в котором дальняя часть градиентного слоя имеет значение показателя преломления от примерно 2,3 до 2,55.
8. Солнечный элемент по п.1, в котором дальняя часть градиентного слоя выполнена преимущественно из оксида титана.
9. Солнечный элемент по п.1, в котором слой, содержащий оксид кремния, имеет приблизительно четвертьволновую толщину.
10. Солнечный элемент по п.1, в котором слой, содержащий оксид кремния, составляет от примерно 80 до 140 нм, более предпочтительно - от примерно 110 до 130 нм.
11. Солнечный элемент по п.1, в котором ближняя часть градиентного слоя выполнена из от примерно 40-100% оксида кремния, а дальняя часть градиентного слоя выполнена из от примерно 50-100% оксида титана.
12. Солнечный элемент по п.1, в котором ближняя часть градиентного слоя выполнена из от примерно 70-100% оксида кремния, а дальняя часть градиентного слоя выполнена из от примерно 70-100% оксида титана.
13. Солнечный элемент, включающий в себя
фотоэлектрический слой и по меньшей мере одну стеклянную подложку на той стороне фотоэлектрического слоя, на которую попадает свет;
просветляющее покрытие, предусмотренное на стеклянной подложке, причем просветляющее покрытие расположено на той стороне стеклянной подложки, на которую падает свет;
в котором просветляющее покрытие включает в себя градиентный слой, содержащий смесь оксида кремния и оксида металла (М), причем больше оксида металла (М) предусмотрено в дальней части градиентного слоя, более удаленной от стеклянной подложки, чем в ближней части градиентного слоя, более близкой к стеклянной подложке, и при этом М представляет собой один или более из группы Ti, Zr и Al; и
в котором просветляющее покрытие также включает в себя слой, содержащий оксид кремния, расположенный поверх градиентного слоя.
14. Солнечный элемент по п.13, где ближняя часть градиентного слоя выполнена преимущественно из оксида кремния.
15. Солнечный элемент по п.13, в котором ближняя часть градиентного слоя имеет значение показателя преломления от примерно 1,46 до 1,7.
16. Солнечный элемент по п.13, в котором дальняя часть градиентного слоя имеет значение показателя преломления от примерно 2,0 до 2,55.
17. Солнечный элемент по п.13, в котором слой, содержащий оксид кремния, имеет приблизительно четвертьволновую толщину.
18. Солнечный элемент по п.13, в котором слой, содержащий оксид кремния, составляет от примерно 80 до 140 нм.
19. Солнечный элемент по п.1, в котором стеклянная подложка содержит:
ингредиент
мас.%
SiO<sub>2</sub>
67-75%
Na<sub>2</sub>O
10-20%
CaO
5-15%
всего железа (выраженного как Fe<sub>2</sub>O<sub>3</sub>)
от 0,001 до 0,06%
оксид церия
от 0 до 0,30%
при этом сама по себе стеклянная подложка имеет пропускание видимого излучения по меньшей мере 90%, цветовую координату а* на пропускание от -1,0 до +1,0 и цветовую координату b* на пропускание от 0 до +1,5.
20. Покрытое изделие, включающее в себя
стеклянную подложку и просветляющее покрытие на этой стеклянной подложке;
в котором просветляющее покрытие включает в себя градиентный слой, содержащий смесь оксида кремния и оксида титана, причем больше оксида титана предусмотрено в дальней части градиентного слоя, более удаленной от стеклянной подложки, чем в ближней части градиентного слоя, более близкой к стеклянной подложке; и
в котором просветляющее покрытие также содержит слой, содержащий оксид кремния, расположенный поверх градиентного слоя.